(57)【要約】複数の研磨粒子、有機アミン、抗酸化剤、殺生物剤、着色剤、腐食防止剤、助溶剤、消泡剤、染料、酵素、光安定剤、臭気マスキング剤、可塑剤、保存剤、錆止め剤、界面活性剤、増粘剤、又はそれらの少なくとも１種を含む組み合わせ；と、除去組成物の総重量に基づき０〜１％の水；と、式（１）のケタール付加物2013539487.tif 000045（式中、Ｒ１はＣ１−６アルキルであり、Ｒ２は水素又はＣ１−３アルキルであり、Ｒ３、Ｒ４及びＲ５の各々は独立して水素又はＣ１−６アルキルであり、Ｒ６及びＲ７は各々独立して水素又はＣ１−６アルキルであり、ａは０〜３であり、ｂは０〜１である）；とを含む、除去組成物を開示する。
2013539487.tif 000002
【特許請求の範囲】
【請求項１】
複数の研磨粒子、有機アミン、抗酸化剤、殺生物剤、着色剤、腐食防止剤、助溶剤、消泡剤、染料、酵素、光安定剤、臭気マスキング剤、可塑剤、保存剤、錆止め剤、界面活性剤、増粘剤、又はそれらの少なくとも１種を含む組み合わせ；と、
除去組成物の総重量に基づき０〜１％の水；と、
式（１）のケタール付加物
【化１】
2013539487.tif 000041
（式中、Ｒ１はＣ１−６アルキルであり、Ｒ２は水素又はＣ１−３アルキルであり、Ｒ３、Ｒ４及びＲ５の各々は独立して水素又はＣ１−６アルキルであり、Ｒ６及びＲ７は各々独立して水素又はＣ１−６アルキルであり、ａは０〜３であり、ｂは０〜１である）；とを含む、除去組成物。
【請求項２】
Ｒ１がＣ１−６アルキルであり、Ｒ２がメチルであり、Ｒ３、Ｒ４及びＲ５の各々が独立して水素又はＣ１−３アルキルであり、Ｒ６が水素又はＣ１−６アルキルであり、Ｒ７が水素であり、ａが１〜３であり、ｂが０〜１である、請求項１に記載の除去組成物。
【請求項３】
Ｒ１がＣ１−４アルキルであり、Ｒ２がメチルであり、Ｒ３が水素であり、Ｒ６が水素又はＣ１−３アルキルであり、Ｒ７が水素であり、ａが１〜２であり、ｂが０である、請求項１又は２に記載の除去組成物。
【請求項４】
Ｒ１がＣ１−４アルキルであり、Ｒ２がメチルであり、Ｒ３が水素であり、Ｒ６が水素、メチル又はエチルであり、Ｒ７が水素であり、ａが２であり、ｂが０である、請求項１〜３のいずれか１項に記載の除去組成物。
【請求項５】
前記ケタール付加物が式（１ａ）
【化２】
2013539487.tif 000042
（式中、Ｒ１がＣ１−４アルキル、より具体的にはエチル又はブチルである）のものである、請求項１〜４のいずれか１項に記載の除去組成物。
【請求項６】
助溶剤を含む、請求項１〜５のいずれか１項に記載の除去組成物。
【請求項７】
前記助溶剤がアミドである、請求項６に記載の除去組成物。
【請求項８】
前記助溶剤がスルホキシドである、請求項６に記載の除去組成物。
【請求項９】
アミド助溶剤又はスルホキシド助溶剤とアミンとを含む、請求項１〜５のいずれか１項に記載の除去組成物。
【請求項１０】
増粘剤を含む、請求項１〜９のいずれか１項に記載の除去組成物。
【請求項１１】
１−メチル−２−ピロリドンと増粘剤と界面活性剤とを含む、請求項１〜５のいずれか１項に記載の除去組成物。
【請求項１２】
ジメチルスルホキシドと増粘剤と界面活性剤とを含む、請求項１〜５のいずれか１項に記載の除去組成物。
【請求項１３】
前記除去組成物が、塗料除去剤、落書き除去剤、インク除去剤、シーラント除去剤、接着剤除去剤、マスチック除去剤、フォトレジスト除去剤、ワックス除去剤、アスファルト除去剤、コンクリート洗浄剤、フォーム洗浄剤、モールド洗浄剤、手指洗浄剤、身体洗浄剤、樹液除去剤、油除去剤、グリース除去剤、又はそれらの組み合わせである、請求項１〜１２のいずれか１項に記載の除去組成物。
【請求項１４】
前記除去組成物が液体、濃縮物、ワイプ又はエアロゾルとして調剤される、請求項１〜１３のいずれか１項に記載の除去組成物。
【請求項１５】
複数の研磨粒子、有機アミン、抗酸化剤、殺生物剤、ビルダー、キレート剤、着色剤、腐食防止剤、助溶剤、消泡剤、染料、酵素、湿潤剤、ヒドロトロープ、無機塩基、光安定剤、臭気マスキング剤、ｐＨ調整剤、ｐＨ緩衝剤、可塑剤、保存剤、錆止め剤、界面活性剤、増粘剤、又はそれらの少なくとも１種を含む組み合わせと前記式（１）のケタール付加物とを組み合わせる工程を具える、１〜１４のいずれか１項に記載の除去組成物を調製する方法。
【請求項１６】
除去条件下で、基材の表面上の物質を、除去組成物の総重量に基づき０〜１％の水と式（１）のケタール付加物
【化３】
2013539487.tif 000043
（式中、Ｒ１はＣ１−６アルキルであり、Ｒ２は水素又はＣ１−３アルキルであり、Ｒ３、Ｒ４及びＲ５の各々は独立して水素又はＣ１−６アルキルであり、Ｒ６及びＲ７は各々独立して水素又はＣ１−６アルキルであり、ａは０〜３であり、ｂは０〜１である）とを含む除去組成物と接触させる工程；と、
該基材から該物質を少なくとも部分的に分離する工程；
とを具える、基材の表面上の物質を除去する方法。
【請求項１７】
Ｒ１がＣ１−６アルキルであり、Ｒ２がメチルであり、Ｒ３、Ｒ４及びＲ５の各々が独立して水素又はＣ１−３アルキルであり、Ｒ６が水素又はＣ１−６アルキルであり、Ｒ７が水素であり、ａが１〜３であり、ｂが０〜１である、請求項１６に記載の方法。
【請求項１８】
Ｒ１がＣ１−４アルキルであり、Ｒ２がメチルであり、Ｒ３が水素であり、Ｒ６が水素又はＣ１−３アルキルであり、Ｒ７が水素であり、ａが１〜２であり、ｂが０である、請求項１６又は１７に記載の方法。
【請求項１９】
Ｒ１がＣ１−４アルキルであり、Ｒ２がメチルであり、Ｒ３が水素であり、Ｒ６が水素、メチル又はエチルであり、Ｒ７が水素であり、ａが２であり、ｂが０である、請求項１６〜１８のいずれか１項に記載の方法。
【請求項２０】
前記ケタール付加物が式（１ａ）
【化４】
2013539487.tif 000044
（式中、Ｒ１がＣ１−４アルキル、より具体的にはエチル又はブチルである）のものである、請求項１６〜１９のいずれか１項に記載の方法。
【請求項２１】
前記除去組成物を、複数の研磨粒子、有機アミン、抗酸化剤、殺生物剤、ビルダー、着色剤、腐食防止剤、助溶剤、消泡剤、染料、酵素、光安定剤、臭気マスキング剤、可塑剤、保存剤、錆止め剤、界面活性剤、増粘剤、又はそれらの少なくとも１種を含む組み合わせと共に調剤する、請求項１６〜２０のいずれか１項に記載の方法。
【請求項２２】
該製剤が助溶剤を含む、請求項２１に記載の方法。
【請求項２３】
前記助溶剤がアミドである、請求項２２に記載の方法。
【請求項２４】
前記助溶剤がスルホキシドである、請求項２２に記載の方法。
【請求項２５】
該製剤がアミド助溶剤又はスルホキシド助溶剤とアミンとを含む、請求項２１に記載の方法。
【請求項２６】
該製剤が増粘剤を含む、請求項２１又は２２に記載の方法。
【請求項２７】
１−メチル−２−ピロリドンと増粘剤と界面活性剤とを含む、請求項２１に記載の方法。
【請求項２８】
ジメチルスルホキシドと増粘剤と界面活性剤とを含む、請求項２１に記載の方法。
【請求項２９】
塗料、落書き、インク、シーラント、接着剤、マスチック、フォトレジスト、モールド残留物、フォーム残留物、ワックス、アスファルト、樹液、油、グリース、又はそれらの少なくとも１種を含む組み合わせを除去する工程を具える、請求項１６〜２８のいずれか１項に記載の方法。
【発明の詳細な説明】
【技術分野】
【０００１】
本願は、２０１０年８月１２日に出願された米国仮特許出願第６１／３７２,９７８号及び２０１０年１０月１９日に出願された米国仮特許出願第６１／３９４,３７４号の利益を主張し、両出願の内容は参照によりその全体が本明細書に援用される。
本発明は、カルボキシエステルケタール剥離除去組成物、該組成物の製造方法、及び該組成物の使用に関する。
【背景技術】
【０００２】
剥離除去組成物（例えば、塗料の剥離又は落書き若しくは接着剤の除去）では、溶剤選択が溶解度、可溶化活性、反応性、揮発性、毒性、環境プロファイル及び費用のような検討事項によって導かれる。所望でない塗料、インク、接着剤等の基材からの除去は、２つのメカニズム、すなわち、溶解及び／又は浮きによって達成される。溶解とは、所望でない物質を溶剤によって基材から溶解することである。浮きとは、溶剤が所望でない物質中に浸透してそれを膨潤させることである。膨潤の結果として、物質（それが塗料やコーティング等であろうと関わらず）はしわが寄り基材から浮き（分離し）、物質がその後容易に基材表面から除去されることを可能にする。
【発明の概要】
【発明が解決しようとする課題】
【０００３】
剥離除去組成物用の幾つかの溶剤が利用可能であり、また市販されているが、本分野において、溶解度、可溶化活性、反応性、揮発性、毒性、環境プロファイル及び費用の有利な組み合わせを提供する新たな溶剤の必要性が依然残っている。
【０００４】
更に、石油起源の溶剤の代替品として用いることができる「生物起源」の溶剤に対する必要性が増している。剥離除去組成物に対してますます高まる技術的要求を満足することができる数種の生物起源の溶剤が利用可能である。このような溶剤が利用可能な場合でも、溶剤は様々な欠点を有し得る。例えば、脱脂用途において塩素系溶剤の代替品として利用されているｄ−リモネンは、強い臭気を有し、可燃性であり、刺激物及び感光剤として分類される。同様に、エタノールは生物系供給源から容易に入手可能な揮発性溶剤であるが、その高い引火性は溶剤用途におけるその使用を制限する。これら溶剤の更なる欠点は、溶剤の化学特性及び物理特性を限られた程度でのみ調整できることである。
【０００５】
従って、剥離除去組成物用の代替的な溶剤、具体的には、可溶化活性と、反応性、揮発性、毒性、環境プロファイル及び費用のうちの１つ以上との有利な組み合わせを提供する生物起源の溶剤に対する必要性が本分野において依然残っている。このような溶剤を容易に修飾して、溶剤の化学特性及び物理特性を調整し、特定の用途の要求を満足できる場合は、更に有利であろう。生物起源の溶剤が、良好な粘度、低い臭気、高い安定性及び／又は浮き活性、及び低い毒性のような顧客ニーズの１つ以上を満足する剥離除去組成物を提供するのであれば、有利であろう。
【課題を解決するための手段】
【０００６】
除去組成物は、複数の研磨粒子、有機アミン、抗酸化剤、殺生物剤、着色剤、腐食防止剤、助溶剤、消泡剤、染料、酵素、光安定剤、臭気マスキング剤、可塑剤、保存剤、錆止め剤、界面活性剤、増粘剤、又はそれらの少なくとも１種を含む組み合わせ；と、除去組成物の総重量に基づき０〜１％の水；と、式（１）のケタール付加物
【化１】
2013539487.tif 000003
（式中、Ｒ１はＣ１−６アルキルであり、Ｒ２は水素又はＣ１−３アルキルであり、Ｒ３、Ｒ４及びＲ５の各々は独立して水素又はＣ１−６アルキルであり、Ｒ６及びＲ７は各々独立して水素又はＣ１−６アルキルであり、ａは０〜３であり、ｂは０〜１である）とを含む。
【０００７】
該除去組成物を調製する方法は、複数の研磨粒子、有機アミン、抗酸化剤、殺生物剤、着色剤、腐食防止剤、助溶剤、消泡剤、染料、酵素、光安定剤、臭気マスキング剤、可塑剤、保存剤、錆止め剤、増粘剤、又はそれらの少なくとも１種を含む組み合わせと前記式（１）のケタール付加物とを組み合わせる工程を具える。
【０００８】
基材の表面上の物質を除去する方法は、除去条件下で、基材の表面上の物質を前記除去組成物と接触させる工程；と、該基材から該物質を少なくとも部分的に分離する工程；とを具える。
【０００９】
基材の表面上の物質を除去する方法は、除去条件下で、基材の表面上の物質を前記ケタール付加物と接触させる工程；と、該基材から該物質を少なくとも部分的に分離する工程；とを具え、接触の間０〜１重量％の水が存在する。
【００１０】
上記及び他の実施形態を、後に続く図面及び詳細な説明で更に説明する。
【発明を実施するための形態】
【００１１】
本発明者らは、ケトカルボキシエステル、具体的にはレブリン酸エステル、のケタール付加物が表面から物質を剥離又は除去するのに有用な特性の組み合わせを提供することを発見した。このような剥離除去組成物は、塗料剥離、落書き除去、インクの洗浄及び除去、接着剤除去、マスチック除去、フォトレジスト除去、ワックス剥離、アスファルト除去、コンクリート洗浄、フォーム洗浄、モールド洗浄、手指洗浄、樹液／松脂除去、油汚れの洗浄及び除去、部品の脱脂、並びにエンジンの脱脂のための製剤を包含する。ケタール付加物の溶解度を変化させることは、それらを幅広い組成物で、特に、幅広い有機物除去組成物で有用にする。更なる利点は、レブリン酸エステルケタールのような、ある種のケタール付加物を生物原料から得ることができることである。
【００１２】
ケトカルボキシエステルケタール類は、本明細書中で時に「ケタール付加物」とも呼ばれ、一般式（１）
【化２】
2013539487.tif 000004
（式中、Ｒ１はＣ１−６アルキルであり、Ｒ２は水素又はＣ１−３アルキルであり、Ｒ３、Ｒ４及びＲ５の各々は独立して水素又はＣ１−６アルキルであり、Ｒ６及びＲ７は各々独立して水素又はＣ１−６アルキルであり、ａは０〜３であり、ｂは０〜１である）を有する。
【００１３】
より具体的には、Ｒ１がＣ１−６アルキルであり、Ｒ２がメチルであり、Ｒ３、Ｒ４及びＲ５の各々が独立して水素又はＣ１−３アルキルであり、Ｒ６が水素又はＣ１−６アルキルであり、Ｒ７が水素であり、ａが１〜３であり、ｂが０〜１である。
【００１４】
更により具体的には、Ｒ１がＣ１−４アルキルであり、Ｒ２がメチルであり、Ｒ３が水素であり、Ｒ６が水素又はＣ１−３アルキルであり、Ｒ７が水素であり、ａが１〜２であり、ｂが０である。
【００１５】
特定の実施形態では、Ｒ１がＣ１−４アルキルであり、Ｒ２がメチルであり、Ｒ３が水素であり、Ｒ６が水素、メチル又はエチルであり、Ｒ７が水素であり、ａが２であり、ｂが０である。
【００１６】
より一層具体的には、ケタール付加物が式（１ａ）：
【化３】
2013539487.tif 000005
（式中、Ｒ１は上で定義した通りであり、具体的にはＣ１−４アルキル、より具体的にはエチル又はブチルである）を有するレブリン酸エステルの１,２−プロパンジオール付加物である。式（１ａ）中でＲ１がエチルである場合、エチルレブリネートプロピレングリコールケタール（“ＥｔＬＰＫ”）が得られる。
【００１７】
式（１）のケタール付加物は、式（２）の対応するケト酸エステルと式（３）のポリオールとの酸触媒反応によって得ることができる：
【化４】
2013539487.tif 000006
（式中、Ｒ１、Ｒ２、Ｒ３、Ｒ４、Ｒ６及びＲ７の各々とａ及びｂは上で定義した通りである）。反応条件は、例えば、国際公開第０９／０３２９０５号公報に記載されている。式（２）及び（３）の範囲に含まれる化合物の多くが生物起源であり得る。従って、ケタール付加物は、幅広い生物起源の溶剤に対する入り口点を提供する。例えば、セルロースのような様々な炭水化物の熱化学処理によって、レブリン酸を生成する；続く生物起源のアルカノールとのエステル化及びそのレブリン酸エステルとグリセロール又はプロピレングリコールのようなポリヒドロキシ化合物とのケタール化が生物由来溶剤を生成する。
【００１８】
高度に有利な特徴では、式（１）のケタール付加物における特定のＲ１基、Ｒ２基、Ｒ３基、Ｒ４基、Ｒ６基及びＲ７基並びにａ及びｂの各々の選択が、ケタール付加物の化学特性及び物理特性を所望の特性の組み合わせ、例えば、可溶化活性及び揮発性を達成するように調整することを可能にする。ただ一つの骨格を用いてこれら特徴の各々を調整する能力は、上記組成物の技術的要求を達成する溶剤の設計においてより大きな柔軟性を提供する。
【００１９】
従って、特定の実施形態では、特定のＲ１基、Ｒ２基、Ｒ３基、Ｒ４基、Ｒ６基及びＲ７基並びにａ及びｂの各々を選択して、所望の可溶化活性、つまり、溶質を可溶化するケタール付加物の能力を提供する。エステル及びエーテル様官能性の存在は、ケタール付加物と様々な溶質官能基との相互作用を可能にする。
【００２０】
ケタール付加物（１）、具体的には（１ａ）は、除去製剤の急速な揮発が該製品の再塗布を必要とする場合に塗料及び落書きの除去に特に望まれ得る低い揮発性のため、更に有利である。揮発性は、沸点、蒸気圧、相対的蒸発速度、引火性、臭気及び揮発性有機化合物（ＶＯＣ）含量等の溶剤の幾つかの重要な特性で現れる。溶剤の所望の揮発性プロファイルは用途によってかなり異なり、しばしば相反する検討事項が存在する。例えば、揮発性の高い処理溶剤は、使用後の除去のためのエネルギーが少なくて済むが、多くの場合、高い引火性のため特別な取り扱いも要求する。特定のＲ１基、Ｒ２基、Ｒ３基、Ｒ４基、Ｒ６基及びＲ７基並びにａ及びｂの各々の適当な選択は選択された揮発性を更に提供することができる。具体的にはＥｔＬＰＫが許容できる低揮発性及び低引火性のものである。
【００２１】
上述したように、ケタール付加物（１）、具体的には（１ａ）は塗料剥離組成物及び落書き除去組成物で有用である。落書きはしばしば塗料を用いて描かれるため、その２種類の組成物は関連する。しかしながら、ケタール付加物は接着剤、マスチック、インク、フォトレジスト、アスファルト、樹液、グリース、油及びその他の種類のコーティングの除去に有用であることも見出された。ケタール付加物は、それらの用途での使用に対し、可溶化活性、低引火性、長い作業時間、生分解性、非腐食性及び低臭気等の優れた特性の組み合わせを有する。
【００２２】
一実施態様では、除去組成物がケタール付加物（１）、具体的には（１ａ）と、除去組成物の総重量に基づき０〜１重量％の水とのみを含有する。別の実施形態では、除去組成物がケタール付加物（１）、具体的には（１ａ）；と、除去組成物の総重量に基づき０〜１重量％の水；と、１種以上の追加成分、例えば、下記でより詳細に説明する助溶剤及び／又は他の成分とを含む。
【００２３】
例示的な助溶剤としては次のものが挙げられる：
脂肪族炭化水素、例えば、Ｃ６−３０の直鎖、分枝鎖又は環状脂肪族炭化水素、好ましくは室温で液状であり、少なくとも約１００℃の沸点を有するもの、例えば、鉱油（流動ワセリン又は流動パラフィンとも呼ばれる）、ミネラルスピリット（リグロイン又は石油スピリットとも呼ばれる）、並びに炭化水素蒸留物の低引火点留分（例えば、カルメット・スペシャリティ・パートナーズ社のＣｏｎｏｓｏｌ(登録商標)Ｃ−１４５(Ｃ１０−２０シクロパラフィン系及びイソパラフィン系炭化水素の第一留分)、Ｃｏｎｏｓｏｌ(登録商標)Ｃ−１７０(Ｃ１０−１５シクロパラフィン系及びイソパラフィン系炭化水素の複合第一留分)、Ｃｏｎｏｓｏｌ(登録商標)Ｃ−２００(Ｃ１２−１６シクロパラフィン系及びイソパラフィン系炭化水素の複合第一留分)、及びＣｏｎｏｓｏｌ(登録商標)２１５(Ｃ１２−１５シクロパラフィン系及びイソパラフィン系炭化水素の複合第一留分)）；
芳香族炭化水素、例えば、ナフタレン、ベンゼンのＣ１−８アルキル誘導体、及びナフタレンのＣ１−８アルキル誘導体、具体的には、トルエン、キシレン(ｏ、ｍ又はｐ)、クメン、エチルベンゼン、メシチレン、ジュレン、ｓｅｃ−アミルベンゼン、ｎ−ブチルベンゼン、ナフタレン及びメチルナフタレン；
テルペン、例えば、テルペンチン、α−ピネン、β−ピネン及びｄ−リモネン；
スルホキシドのような有機硫黄含有化合物、例えば、ジメチルスルホキシド(ＤＭＳＯ)；
塩素化溶剤、例えば、塩化アリル、四塩化炭素、クロロホルム、１,１−ジクロロエタン、ジクロロエチルエーテル、１,２−ジクロロエチレン、ジクロロイソプロピルエーテル、塩化エチル、二塩化エチレン、塩化イソプロピル、塩化メチル、ペルクロロエチレン、二塩化プロピレン、１,１,２−トリクロロエタン、トリクロロエチレン、１,２,３−トリクロロプロペン及び塩化メチレン(ジクロロメタン、即ちＤＣＭ)のような塩素化Ｃ１−６脂肪族化合物；
アルコール、例えば、アミルアルコール、ｎ−ブタノール、３−ブトキシエチル−２−プロパノール、ベンジルアルコール、ベンジルオキシエタノール、ジエトキシエタノール、ジイソブチルカルビノール、ジメチルへプタノール、エタノール、２−エチルヘキサノール、エチレングリコール、グリセリン、１−ヘキサノール、イソブタノール、イソプロパノール、メタノール、メチルアミルアルコール、２−メチル−１−ブタノール、１−ペンタノール、１−プロパノール、プロピレングリコール及び２,２,４−トリメチル−１,３−ペンタンジオールモノイソブチレート(ダウ・ケミカル社からＵＣＡＲ ＦＩＬＭＥＲ(商標)ＩＢＴとして市販)；
グリコールエーテル、例えば、ジエチレングリコールメチルエーテル、ジエチレングリコールモノ−ｎ−ブチルエーテル(ダウ社からブチルＣＡＲＢＩＴＯＬとして市販)、ジエチレングリコールモノエチルエーテル(ダウ社からＣＡＲＢＩＴＯＬとして市販)、ジエチレングリコールモノヘキシルエーテル(ダウ社からヘキシルＣＡＲＢＩＴＯＬとして市販)、ジエチレングリコールモノメチルエーテル(ダウ社からメチルＣＡＲＢＩＴＯＬとして市販)、ジエチレングリコールモノプロピルエーテル(ダウ社からプロピルＣＡＲＢＩＴＯＬとして市販)、ジエチレングリコールｎ−ブチルエーテルアセテート(ダウ社からブチルＣＡＲＢＩＴＯＬ(商標)アセテートとして市販)、ジプロピレングリコールモノブチルエーテル(ダウ社からＤＯＷＡＮＯＬ(商標)ＤＰｎＢとして市販)、ジプロピレングリコールモノエチルエーテル(ダウ社からＤＯＷＡＮＯＬ ＤＰＭとして市販)、ジプロピレングリコールモノプロピルエーテル(ダウ社からＤＯＷＡＮＯＬ ＤＰｎＰとして市販)、ジプロピレングリコールｔｅｒｔ−ブチルエーテル、エチレングリコールメチルエーテルアセテート(ダウ社からメチルＣＥＬＬＯＳＯＬＶＥアセテートとして市販)、エチレングリコールモノブチルエーテル(ダウ社からブチルＣＥＬＬＯＳＯＬＶＥとして市販)、エチレングリコールモノヘキシルエーテル(ダウ社からヘキシルＣＥＬＬＯＳＯＬＶＥとして市販)、エチレングリコールモノプロピルエーテル(ダウ社からプロピルＣＥＬＬＯＳＯＬＶＥとして市販)、エチレングリコールｎ−ブチルエーテルアセテート(ダウ社からブチルＣＥＬＬＯＳＯＬＶＥアセテートとして市販) 、エチレングリコールフェニルエーテル(ダウ社からＤＯＷＡＮＯＬ(商標)ＥＰｈとして市販)、ヘプタエチレングリコールモノベンジルエーテル、ヘプタエチレングリコールモノフェニルエーテル、ヘキサエチレングリコールモノベンジルエーテル、ヘキサエチレングリコールモノフェニルエーテル、ペンタエチレングリコールモノベンジルエーテル、ペンタエチレングリコールモノフェニルエーテル、プロピレングリコールエチルエーテル、プロピレングリコールメチルエーテルアセテート(ダウ社からＤＯＷＡＮＯＬ(商標)ＰＭＡとして市販)、プロピレングリコールモノブチルエーテル(ダウ社からＤＯＷＡＮＯＬ ＰｎＢとして市販)、プロピレングリコールモノメチルエーテル(ダウ社からＤＯＷＡＮＯＬ ＰＭとして市販)、プロピレングリコールモノプロピルエーテル(ダウ社からＤＯＷＡＮＯＬ ＰｎＰとして市販)、プロピレングリコールフェニルエーテル(ダウ社からＤＯＷＡＮＯＬ ＰＰｈとして市販)、テトラエチレングリコールモノベンジルエーテル、テトラエチレングリコールモノフェニルエーテル、トリエチレングリコールメチルエーテル、トリエチレングリコールモノベンジルエーテル、トリエチレングリコールモノフェニルエーテル、トリプロピレングリコールメチルエーテル(ダウ社からＤＯＷＡＮＯＬ ＴＰＭとして市販)及びトリプロピレングリコールｎ−ブチルエーテル(ダウ社からＤＯＷＡＮＯＬ ＴＰｎＢとして市販)；
プロピレングリコールモノフェニルエーテルの水溶性エトキシレート（好ましくは、１分子あたり平均少なくとも２個のオキシエチレン部分を含有する）；
ポリ(エチレンイミン)のような水溶性又は水分散性の高分子アミン類；
アセトアミドフェノール、Ｎ,Ｎ−ジメチルホルムアミド(ＤＭＦ)及びアセトアニリドのようなアミド、並びに１−メチル−２−ピロリドン(ＮＭＰ)、Ｎ−エチル−２−ピロリドン、Ｎ−イソプロピル−２−ピロリドン、Ｎ−シクロヘキシル−２−ピロリドン、２−ヒドロキシエチル−２−ピロリドン、Ｎ−ジメチルアミノプロピル−２−ピロリドン、ビニルピロリドン及び２−ピロリドンのような環状アミン；
２−(２−アミノエトキシ)エタノール、２−アセチル−１−メチルピロール、２−アミノ−２−メチル−１−プロパノールアルカノールアミドのようなアミン（例えば、ｎ−ブチルジエタノールアミン、ジエタノールアミン、ジイソプロパノールアミン、ジメチルエタノールアミン、エタノールアミン、イソプロパノールアミン、メチルイソプロパノールアミン、フェニルジエタノールアミン及びトリエタノールアミン）、環状アミン（例えば、Ｎ−メチルピロリドン、Ｎ−メチルピロール、モルホリン及びオキサゾリジン）、ｎ−ブチルアミノエタノール、ジエチルアミノエタノール、ジグリコールアミン、２−メチルアミノエタノール並びにトリアルキルアミン（例えば、トリエチルアミン）；
イソブチルヘプチルケトン、イソホロン、メチルエチルケトン、メチルイソブチルケトン、ジイソブチルケトン、ジアセトンアルコール、アセトフェノン、メチルｎ−アミルケトン、シクロヘキサノン及びシクロヘプタノンのようなケトン及び環状ケトン；
ジメチルカーボネート、ジエチルカーボネート、ジプロピルカーボネート、ジイソプロピルカーボネート及びジブチルカーボネートのようなジアルキルカーボネート；
プロピレンカーボネート及びエチレンカーボネートのような環状カーボネート；
モノエステル、例えば、酢酸アミル、酢酸ベンジル、安息香酸ベンジル、酢酸ブチル、酢酸エチル、プロピオン酸エチル、乳酸エチル、酢酸イソブチル、酢酸イソプロピル、プロピオン酸ｎ−ブチル、プロピオン酸ｎ−ペンチル、酢酸ｎ−プロピル、プロピオン酸ｎ−プロピル、乳酸ブチル、Ｃ６−１４不飽和脂肪酸のメチルエステルのようなＣ６−２２飽和又は不飽和カルボン酸のＣ１−４アルキルエステル；脂肪酸のグリセロールエステル、例えば、亜麻仁油、ココナッツ油、パーム油、大豆油、綿実油、落花生油、ヒマワリ油、菜種油、ごま油、オリーブ油、コーン油、サフラワー油、パーム核油、ひまし油、ピーナッツ油のような植物油、魚油、ラード、からし油、けし油、テレピン油及びトール油から得られるもの、並びに３−エトキシプロピオン酸エチル(ダウ・ケミカル社からＵＣＡＲ(商標)エステルＥＥＰとして市販)；
二塩基エステル、例えば、アジピン酸ジメチル、コハク酸ジメチル、グルタル酸ジメチル、マロン酸ジメチル、アジピン酸ジエチル、コハク酸ジエチル、グルタル酸ジエチル、コハク酸ジブチル、グルタル酸ジブチル並びにインビスタ社からＤＢＥ(商標)、ＤＢＥ−３、ＤＢＥ−４、ＤＢＥ−５、ＤＢＥ−６、ＤＢＥ−９、ＤＢＥ−ＩＢ及びＤＢＥ−ＭＥの商標名で市販されている製品；
米国特許番号第７１７９７７５号に記載されているようなアルコキシル化芳香族アルコール、具体的には、１分子あたり少なくとも１個の芳香環と、一般式−(ＣＲ１Ｒ３−ＣＲ２Ｒ４−Ｏ)ｎ−Ｒ５（式中、Ｒ１、Ｒ２、Ｒ３及びＲ４は各々独立して水素又はメチルであり、Ｒ５は水素、Ｃ１−６アルキル又はフェニルであり、ｎは２〜１０である）の複数個のアルコキシレート単位とを含有し、該アルコキシレート単位が直接又はエーテル（酸素）結合若しくはオキシメチレン（−ＣＨＲ８Ｏ−）結合（式中、Ｒ８は水素又はＣ１−４アルキルである）を介して芳香環と結合しているアルコキシル化芳香族アルコール。上記助溶剤のいずれか１種以上を含む組み合わせを用いることができる。一実施形態では、助溶剤がＮＭＰである。
【００２４】
ケタール付加物と助溶剤との割合は、ケタール付加物、助溶剤及び意図する用途に左右されて幅広く変化する可能性があり、容量で１：９９〜９９：１、具体的には１０：９０〜９０：１０、より具体的には２０：８０〜８０：２０、３０：７０〜７０：３０又は４０：６０〜６０：４０であり得る。
【００２５】
除去組成物を、例えば、塗料除去剤、落書き除去剤、インク除去剤、接着剤除去剤、マスチック除去剤、フォトレジスト除去剤、ワックス除去剤、アスファルト除去剤、コンクリート洗浄剤、フォーム洗浄剤、手指洗浄剤、身体洗浄剤、樹液除去剤、油除去剤又はグリース除去剤として調剤することができる。１つの組成物が２つ以上の用途を有することができ、例えば、１つの組成物を塗料とインク双方の除去剤として、塗料、油及びグリースの除去剤として用いることができる。
【００２６】
従って、除去組成物は、除去組成物の機能を助ける他の成分、例えば、研磨粒子、有機アミン促進剤、有機酸促進剤、抗酸化剤、錆止め添加剤、殺生物剤、着色剤、腐食防止剤、助溶剤、消泡剤、染料、酵素、光安定剤、臭気マスキング剤（香料等）、可塑剤、保存剤、界面活性剤（両性、陰イオン性、陽イオン性、非イオン性又は双性等）、増粘剤、及びそれらの少なくとも１種を含む組み合わせを含有することができる。１つの添加剤が２つ以上の機能を有してもよいこと、前記機能（例えば、助溶剤としての）を有するような添加剤の特徴は該添加剤を別の機能を果たすことから排除しないこと、が理解される。除去組成物の個々の添加剤の濃度は、除去組成物の成分、除去される物質の種類、及び物質の除去が達成される速度に左右されて変化し得る。特定の用途のために最適な濃度は、標準的な実験方法を用いて、また下記で提供するガイドラインを用いて、当業者が容易に決定することができる。
【００２７】
特定の実施形態では、除去組成物が、アミド助溶剤、例えばＮＭＰ、アミン促進剤、例えばモルホリン、増粘剤、例えばメチルセルロースのようなセルロース増粘剤、及び界面活性剤を含む。
【００２８】
別の特定の実施形態では、除去組成物が、スルホキシド助溶剤、例えばジメチルスルホキシド、アミン促進剤、例えばモルホリン、増粘剤、例えばメチルセルロースのようなセルロース増粘剤、及び界面活性剤を含む。
【００２９】
有機アミン促進剤は、助溶剤として上で列挙したものを含むことができる。促進剤は、コーティングの有機結合剤を化学的に攻撃する結果コーティングの接着力及び粘着力を弱めることによって、該組成物の性能を促進すると考えられる。例示的なアミン促進剤としては、エタノールアミン、ジエタノールアミン、エチレンジアミンテトラ酢酸、モルホリン、トリエタノールアミン、トリエチルアミン及び２−(Ｎ,Ｎ'−ジエチルアミノ)エタノール)が挙げられる。添加剤として用いる場合、アミン促進剤は０．１〜２０重量％、又は１〜１０重量％の量で存在することができるが、これらの量は単に説明的であるにすぎない。
【００３０】
例示的な有機酸促進剤としては、Ｃ１−２２カルボン酸（例えば、蟻酸、酢酸、プロピオン酸、オレイン酸、シュウ酸及びヒドロキシ酢酸）が挙げられる。添加剤として用いる場合、有機酸促進剤は０．１〜２０重量％、又は１〜１０重量％の量で存在することができるが、これらの量は単に説明的であるにすぎない。
【００３１】
特に、組成物が金属容器で提供される場合、又は酸促進剤が存在する場合、腐食防止剤を存在させることができる。腐食防止剤は、例えば、コグニス社からＤＥＲＩＰＨＡＴ(登録商標)両性界面活性剤として市販されている二ナトリウムＮ−ラウリルイミノジプロピオン酸エステルのような、約０．０５重量％〜約２重量％、具体的には約０．２５重量％〜約１．０重量％の量でアミン官能性を含有する両性界面活性剤のような、油溶性部分と水溶性部分の双方を有する分子とすることができる。他の腐食防止剤としては、脂肪酸とＣ８〜Ｃ１８脂肪アルカノールアミドのような脂肪アルカノールアミドとのアミン石けんが挙げられ、その例としては、コグニス社から市販されているＳＴＡＮＤＡＭＩＤ(登録商標)アルカノールアミドが挙げられる。また、このような腐食防止剤は、鉄及び鋼等のような金属表面上のような、洗浄剤組成物中に水が存在するため錆びる又は腐食するであろう表面に対して、使用後の抗腐食効果のために用いることもできる。
【００３２】
除去組成物は、有効量の精油、芳香薬品及び香料等のような臭気マスキング剤、例えば、竜涎香、ボルネオール及びそのエステル、カルボン、海狸香、シベット、桂皮アルデヒド、シトラール、クローブ油、ガルバナム、ジャスミン、リモネン、リナロール及びそのエステル、ピネン（α類、β類等）、ローズマリー油、サンダルウッド、テルピネオール、テルピネン等、ベンズアルデヒド、ベンゾイン、酢酸イソアミル（バナナ）；プロピオン酸イソブチル（ラム酒）；アントラニル酸エチル（グレープ）；酢酸ベンジル（モモ）；ジペンテン、酪酸メチル（リンゴ）；酪酸エチル（パイナップル）；酢酸オクチル（オレンジ）；酢酸ｎ−プロピル（洋ナシ）；フェニル酢酸エチル（蜂蜜）；等を含有することもできる。このような臭気マスキング剤の有効量は、当業者により容易に決定され、例えば、除去組成物の約０．２５重量％〜約２．５０重量％、具体的には約０．４重量％〜約１．０重量％とすることができる。
【００３３】
例示的な可塑剤としては、フタル酸エステル、例えば、フタル酸ジブチル、フタル酸ジエチルヘキシル及びフタル酸ジエチル；脂肪族ジエステル、例えば、アジピン酸ジオクチル；テレフタル酸エステル、例えば、テレフタル酸ジオクチル；クエン酸エステル、例えば、クエン酸アセチルトリエチル及びクエン酸アセチルトリ−ｎ−ブチル；ＰＣＴ出願の国際公開第２０１０／１５１５５８号公報に記載されているようなケタール系可塑剤；又はそれらの少なくとも１種を含む組み合わせが挙げられる。使用する場合、可塑剤は除去組成物の総重量に基づき約０．１〜約１０重量％の量で存在する。
【００３４】
多種多様な界面活性剤を用途に応じて利用することができ、それを両性、陰イオン性、陽イオン性、非イオン性又は双性とすることができる。界面活性剤又は界面活性剤の組み合わせは、除去されるコーティングの濡れを改善し、活性成分の浸透を加速するために存在させることができる。加えて、界面活性剤はコーティング除去後の基材の水でのリンス及び水での浄化を促進することができる。例示的な両性界面活性剤としては、式ＲＲ’Ｒ”Ｎ→Ｏ（式中、Ｒ、Ｒ’及びＲ”の各々は独立して、任意により１個以上のＰ、Ｏ、Ｓ又はＮヘテロ原子を含有してもよいＣ１−Ｃ２４アルキル、アリール又はアリールアルキル基である）を有するアミンオキシド化合物が挙げられる。例示的な両性界面活性剤として、式ＲＲ’Ｒ”Ｎ＋(ＣＨ２)ｎＣ(Ｏ)Ｏ−（式中、Ｒ、Ｒ’及びＲ”の各々は独立して、任意により１個以上のＰ、Ｏ、Ｓ又はＮヘテロ原子を含有してもよいＣ１−Ｃ２４アルキル、アリール又はアリールアルキル基であり、ｎは約１〜約１０である）を有するベタイン化合物も挙げられる。これらの少なくとも１種を含む組み合わせを用いてもよい。
【００３５】
例示的な陰イオン性界面活性剤としては、Ｃ１０−１４アルキルベンゼンスルホン酸のイソプロピルアミン塩のようなアルキルベンゼンスルホン酸の水溶性塩、並びに／又はＣ８−１４脂肪アルコールスルフェート、アルキルスルフェート、アルキルポリエトキシエーテルスルフェート、パラフィンスルホネート、α−オレフィンスルホネート、α−オレフィンスルホスクシネート、α−スルホカルボン酸塩及びそのエステル、アルキルグリセリルエーテルスルホネート、脂肪酸モノグリセリドスルフェート、脂肪酸モノグリセリドスルホネート、アルキルフェノールポリエトキシエーテルスルフェート、脂肪酸基に約６〜約２０個の炭素原子を含有しエステル基に約１〜約１０個の炭素原子を含有するα−スルホネート脂肪酸の水溶性の塩又はエステル等が挙げられる。存在する場合は、陰イオン性界面活性剤は組成物の重量に基づき約０．１〜約１５重量％、約３〜約１２重量％、より好ましくは約５〜約１０重量％の量で組成物中に存在することができる。上記の少なくとも１種を含む組み合わせを用いてもよい。
【００３６】
陰イオン性界面活性剤に加えて、又はその代わりに、例えばＣ３−Ｃ６アルコール、グリコール、プロピレングリコールｎ−ブチルエーテルのようなグリコールエーテル、ピロリドン、グリコールエーテルエステル等といった短鎖界面活性剤を存在させることができる。それらの少なくとも１種を含む組み合わせを用いてもよい。
【００３７】
例示的な陽イオン性界面活性剤としては、式ＲＲ’Ｒ”Ｒ’”Ｎ＋Ｘ（式中、Ｒ、Ｒ’、Ｒ”及びＲ’”の各々は独立して、任意により１個以上のＰ、Ｏ、Ｓ又はＮヘテロ原子を含有してもよいＣ１−Ｃ２４アルキル、アリール又はアリールアルキル基であり、ＸはＦ、Ｃｌ、Ｂｒ、Ｉ又はアルキルスルフェートである）を有する四級アミン化合物が挙げられる。それらの少なくとも１種を含む組み合わせを用いてもよい。
【００３８】
例示的な非イオン性界面活性剤としては、１〜約２０個のエチレンオキシド基（例えば、約９〜約２０個のエチレンオキシド基）を有するアルコールエトキシレート（例えば、Ｃ６−Ｃ２４又はＣ６−Ｃ１６アルコールエトキシレート）、１〜約１００個のエチレンオキシド基（例えば約１２〜約２０個のエチレンオキシド基）を有するアルキルフェノールエトキシレート（例えば、Ｃ６−Ｃ２４又はＣ８−Ｃ１０アルキルフェノールエトキシレート）、１〜約２０個のグリコシド基（例えば、約９〜約２０個のグリコシド基）を有するアルキルポリグリコシド（例えば、Ｃ６−Ｃ２４又はＣ６−Ｃ２０アルキルポリグリコシド）が挙げられる。それらの少なくとも１種を含む組み合わせを用いてもよい。
【００３９】
一般的な指針として、界面活性剤の量を除去組成物の総重量の約０．１〜約２０％、約０．１〜約１５％又は約２〜約１５％とすることができる。
【００４０】
増粘剤を存在させて除去組成物のレオロジー特性を調整することができる。ある程度乾いた塗料の自動車塗料塗装室からの除去は、例えば、一般に塗装室の上にコーティング除去剤を吹き付けることによって行う。コーティング除去剤は、容易に吹き付けられるほど充分希薄でなければならないが、低せん断条件下で迅速に粘性を組み入れて、垂直面へ効率的にくっつけなければならない。コーティング除去剤が塗られる場合はより高粘度の製剤を一般に所望し、一方、コーティングされた基材がタンクに浸されている場合は追加の増粘剤を含有しない低粘度の製剤を典型的に用いる。増粘剤は、コーティングされた基材への塗布後に揮発成分の蒸発速度を低下させることによってコーティング除去剤の効果を増すのにも役立つことができる。組成物における増粘剤の使用は、液だれ又は流れ落ちを付随すること無しに組成物を垂直面上に塗布することを可能にし、れんが又はコンクリートのような多孔質基材への組成物の消散も阻害する。
【００４１】
例示的な増粘剤は、市販グレードのＢＥＮＴＯＬＩＴＥ(商標)、ＣＬＡＹＴＯＮＥ(商標)及びＧＥＬＷＨＩＴＥ(商標)ベントナイト、ＰＥＲＭＯＮ(商標)スメクタイト、ＣＬＯＩＳＩＴＥ(商標)マグネシウムアルミニウムシリケート、ＬＡＰＯＮＩＴＥ(商標)シリケート及びＧＡＲＡＭＩＴＥ(商標)シリケート（全てサウザン・クレイ・プロダクツ社から市販）並びに市販グレードのＯＰＴＩＧＥＬ(商標)ベントナイト、ヘクトライト、スメクタイト及び他の粘土（全てＳｕｅｄ−Ｃｈｅｍｉｅグループから市販）のようなベントナイト、ヘクトライト、スメクタイト及び他のシリケート等の天然又は合成粘土；テトラアルキルアンモニウムベントナイトのような有機粘土化合物のステアレート；カラギーナンガム（例えば、ＧＥＮＵＶＩＳＣＯ(商標)Ｘ−９０６−０２(ＣＰケルコ社から市販)）、カシアガム、ダイユータンガム（例えば、ＧＥＯＶＩＳ(商標)ＸＴ、ＫＥＬＣＯ−ＣＲＥＴＥ(商標)８０、ＫＥＬＣＯ−ＣＲＥＴＥ ２００及びＫＯＣ６１７(全てＣＰケルコ社から市販)）、ジェランガム（例えば、ＫＥＬＣＯＧＥＬ(商標)、ＫＥＬＣＯＧＥＬ Ｆ及びＫＥＬＣＯＧＥＬ ＬＴ １００(全てＣＰケルコ社から市販)）、グアーガム、アラビアゴム、トラガカントゴム、ローカストビーンガム、ウェランガム及びキサンタンガム（例えば、ＫＥＬＺＡＮ(商標)、ＫＥＬＺＡＮ ＡＲ、ＫＥＬＺＡＮ ＡＳＸ、ＫＥＬＺＡＮ ＡＳＸ Ｔ、ＫＥＬＺＡＮ ＣＣ、ＫＥＬＺＡＮ ＨＰ、ＫＥＬＺＡＮ ＲＤ、ＫＥＬＺＡＮ Ｓ、ＫＥＬＺＡＮ ＳＴ、ＫＥＬＺＡＮ Ｔ、ＫＥＬＴＲＯＬ(商標)、ＫＥＬＴＲＯＬ Ｔ及びＫＥＬＴＲＯＬ ＴＦ(全てＣＰケルコ社から市販)並びにＶＡＮＺＡＮ(商標)及びＶＡＮＺＡＮ Ｄ(両方ともＲ.Ｔ.ヴァンダービルト社から市販)）；ＮＯＶＥＧＵＭ(商標)Ｃ８６５、ＮＯＶＥＧＵＭ Ｃ８６６及びＮＯＶＥＧＵＭ Ｇ８８８(全てノベオン社から市販) のような親水コロイド；寒天のようなアルギネート；エチルセルロース、ヒドロキシエチルセルロース、エチルヒドロキシエチルセルロース、メチルセルロース、ヒドロキシプロピルセルロース、ヒドロキシプロピルメチルセルロース、並びに、例えばＭＥＴＨＯＣＥＬ(商標)Ｋ１５ＭＤＧＳＥ、ＭＥＴＨＯＣＥＬ Ｋ４ＭＤＧＳＥ、ＭＥＴＨＯＣＥＬ ３１１、ＭＥＴＨＯＣＥＬ Ｆ４Ｍ ＰＲＧ及びＭＥＴＨＯＣＥＬ ＯＳ(全てダウ社から市販)、ＸＤＳ ８８９８.５セルロースエーテル(ダウ社から市販)、及びＫＬＵＣＥＬ(商標)Ｈ、ＫＬＵＣＥＬ Ｍ又はＫＬＵＣＥＬ Ｇ(全てアッシュランド社から市販)として市販されている他のアルキル又はヒドロキシアルキルセルロースエーテルのようなセルロースエーテル；アクリル酸のホモポリマー又はコポリマー、例えば、ＡＣＵＳＯＬ(商標)８０１ｓ、ＡＣＵＳＯＬ ８１０、ＡＣＵＳＯＬ ８１０Ａ、ＡＣＵＳＯＬ ８２０、ＡＣＵＳＯＬ ８２３及びＡＣＵＳＯＬ ８３０アクリレートポリマー(全てローム・アンド・ハース社から市販)のような結合性若しくは非結合性増粘剤で等の塩で中和されていてもよいもの又はＣＡＲＢＯＰＯＬ(商標)６７４、ＣＡＲＢＯＰＯＬ ６７６、ＣＡＲＢＯＰＯＬ ＥＴＤ ２６９１、ＣＡＲＢＯＰＯＬ ＥＴＤ ２６２３、ＣＡＲＢＯＰＯＬ ＥＺ−３、ＣＡＲＢＯＰＯＬ ＥＺ−３Ａ、ＣＡＲＢＯＰＯＬ ＥＺ−４及���ＣＡＲＢＯＰＯＬ ＵＬＴＲＥＺ(商標)２１（全てノベオン社から市販）等の（例えば、ポリアルケニルポリエーテルで）架橋されていてもよいもの；ＰＥＭＵＬＥＮ(商標)１６２２コポリマー（ノベオン社から市販）；ポリエチレングリコール及びメトキシプロピレングリコールのようなポリエチレンオキシド（例えば、高分子量ポリエチレンオキシド）；ポリビニルアルコール；ポリビニルピロリドン；澱粉；ＲＨＥＯＬＡＴＥ(商標)２６６(エレメンティス・スペシャリティーズ社から市販) 等のポリウレタン、及び市販グレードのＯＰＴＩＦＬＯ(商標)結合性増粘剤（全てＳｕｄ−Ｃｈｅｍｉｅグループから市販）；並びにメチルビニルエーテル／無水マレイン酸コポリマーである。他の可能性がある増粘剤としては、疎水性物質修飾エトキシウレタン（ＨＥＵＲ）増粘剤、疎水性物質修飾アルカリ可溶性エマルション（ＨＥＳＥ）増粘剤、疎水性物質修飾ヒドロキシエチルセルロース（ＨＭ−ＨＥＣ）増粘剤、及びＨＥＵＲ−ＡＳＥ複合増粘剤が挙げられる。それらの少なくとも１種を含む組み合わせを用いてもよい。
【００４２】
増粘剤は除去組成物の総重量に基づき約０．１〜約３０重量％、具体的には約２〜約２０重量％、より具体的には約３〜約１０重量％の量で用いることができる。
【００４３】
除去組成物を調製する方法は、ケタール付加物（１）、具体的には（１ａ）といずれかの助溶剤又は他の成分とを組み合わせて除去組成物を形成する工程を具える。ケタール付加物と添加剤とをいずれか適当な順番で組成物中に存在する付加成分、例えば増粘剤及びアミド助溶剤に加えて、除去組成物にこれら添加剤を提供する。
【００４４】
助溶剤又は他の成分と共に使用する場合、除去組成物を濃縮物として提供することができる。濃縮物は、作業用の水性除去組成物としての使用のため大抵水で希釈する。一実施形態では、Ａ部分とＢ部分とを典型的に含む二部濃縮物パッケージを提供することができ、そこでは、各部分が他の部分と反応しそうな成分を含有する、例えば、ケタール及びアミンをＡ部分に無機塩基をＢ部分に含有する。  
【００４５】
あるいは、除去組成物を、除去剤又は洗浄剤組成物に有用な他の形態、例えば、ゲル、ワイプ、エアロゾル等に調剤することができる。フュームドシリカ、有機ガム、ポリマー、コポリマー、パラフィンワックス、ベントナイトクレイ、並びにメチルセルロース及びダウ・ケミカル社からＭＥＴＨＯＣＥＬ(登録商標)セルロースエーテルとして市販されているヒドロキシプロピルメチルセルロースのようなセルロースエーテルのような有効量のゲル化剤の添加によって、除去組成物をゲル形態に調剤することができる。ワイプは一般に、ゲル又は液状の除去組成物を浸み込ませた天然又は合成の織布片である。エアロゾルとして用いる場合、本分野で既知の噴霧剤を用いて加圧下で除去組成物を調剤する。
【００４６】
基材から物質を除去する方法は、除去を達成する条件下、例えば、該物質を溶解する及び／又は浮かせるのに有効な時間、該物質を、ケタール付加物（１）、具体的には（１ａ）を含む組成物と接触させる工程；と、該基材から溶解した及び／又は浮いた該物質を分離する工程とを具える。本明細書中で用いる「溶解する（溶解した）」とは、しばしば軟化とも呼ばれ、濯ぎ又は機械的動作によって物質を基材から更に除去することができるような、物質の部分的な溶解を包含する。もちろん、物質を分離することによって除去組成物も少なくとも部分的に除去され得る。
【００４７】
除去組成物を、多種多様な物質、一般には有機溶剤によって可溶化又は軟化するものを除去するのに用いることができる。例としては、紙、木材、プラスチック、金属、織物、セラミック、石、皮膚等の全ての種類の基材用であり室内用又は屋外用のインク；接着剤及びシーラント、例えば、シリコーン、ポリウレタン、エポキシ、ポリビニルアセテート（エチレンとのコポリマーを含む）、フェノール樹脂、アミノ樹脂、シアノアクリレート、ポリエステル、ポリアミド、ゴム（スチレン−ブタジエン及び天然）又はアクリル系接着剤及びシーラント；マスチック；フォトレジスト；ワックス、例えば、フロアワックス又は蜜蝋；アスファルト；樹液（本明細書中では、松脂、ロジン、タール、及び木の樹液のような天然樹脂を含む）；フォーム又はモールドに残った残留物質、例えば、アルキド、ポリアセタール、ポリアクリレート、ポリアクリル酸、ポリアミド、ポリカーボネート、ポリエステル、ポリエーテル、ポリエチレン、ポリイミド、ポリスチレン、ポリウレタン、ポリビニル、シリコーン、天然ゴム、合成ゴム等のポリマー、及びポリマー添加剤；グリース、例えば、シリコーングリース及び石油系グリース；機械油等の油；並びに、塗料、上塗り、及び他のコーティング、例えば、アルキドエナメル、アクリル酸エナメル、ポリエステル、ポリウレタン、エポキシ樹脂コーティング、ラテックス塗料、油性塗料、シェラック、フェノール樹脂コーティング、ワニスガム、シリコーンコーティング、ポリビニル、桂皮酸ポリビニル、ポリアミド、ポリイミド、ポリアルキルアクリレート、ポリアルキルメタクリレート、乾性油、ポリビニルアクリレート及びセルロース樹脂のような物質が挙げられる。
【００４８】
物質を、天然織布、合成織布、木材、厚紙及びコート紙等の、特に、ワックス又は他の保護物質で処理されている場合は、ガラス、熱硬化性樹脂、熱可塑性樹脂、セラミック、石、石工基材、セメント又はモルタル（例えば、アルミニウム合金、亜鉛合金、ステンレス鋼又は亜鉛メッキ鋼）等の、除去組成物に対して適度に抵抗性の表面から除去することができる。更に除去組成物をヒトの身体の一部、例えば、手又は毛髪、及び動物に用いることができる。
【００４９】
表面を除去組成物と接触させる方法は、幾つかの手段で、例えば、エアロゾル形態又は標準的なスプレーノズルによるような他の吹き付け手段；刷毛塗り；浸漬；コーティング；スクイーズ・ボトル又は刷毛からのようなゲル形態での塗布；等で達成することができるが、少量の液浸及び吹き付けを具体的に挙げることができる。洗浄する表面が容易に接近可能な場は、吹き付けを用いることができる。吹き付け圧力は通常１．３ｂａｒから８．０ｂａｒの絶対圧である。衝突する除去組成物の機械力は物質の除去を促進する。他方、洗浄する表面が容易に接近可能で無いくぼみを有する場合、液浸を用いることができる。もちろん、両方の方法を組み合わせて用いる及び／又は当業者に明白なやり方で変更することができる。接触の間又は後に、削り、剥がし、摩擦、拭き取り等のような機械的動作を用いて、接触を増大させる並びに／又は溶解及び／若しくは浮きを助けることができる。
【００５０】
表面からの物質の有効な程度の溶解及び／又は浮きを生じるために必要な接触時間は、物質の性質及び厚み、成分濃度等の除去組成物の組成、組成物の温度、及び他の要因に左右されるであろう。幾つかの物質を用いて、ある条件下では、数分（例えば、２〜３分）の接触時間で充分とすることができる。除去組成物を用いるときの使用温度を０〜１８０℃以上、具体的には１５〜９０℃、又は２１〜５５℃とすることができる。処理は周囲温度で最も好都合に行われるが、コーティング除去剤及び／又は基材を加熱することによって、浮きの時間を所望の通りに短縮してもよい。加熱は、ヒートガンを用いるような局所的な加熱によって、又は電気ヒーター、赤外線ヒーター等を用いるようなより全体的な加熱によって、達成することができる。しかしながら、当業者は最小限の実験によって特定の除去用途に最適な条件を決定できることが理解される。より高い温度は一般に、物質を基材から除去する速度を速める。  
【００５１】
ケタール付加物及び溶解した物質を基材から分離する工程は、削り、剥がし、摩擦、拭き取り等のような機械的動作か、又は、追加の除去組成物での又は水若しくは水と有機溶剤との水性混合物等の別の溶剤での基材の濯ぎを包含することができる。
【００５２】
従って、本明細書中で開示した除去組成物は、塗料除去（洗浄及び剥離を含む）、落書き除去、インク除去、接着剤除去、マスチック除去、フォトレジスト除去、ワックス除去（ワックス剥離を含む）、アスファルト除去、コンクリート洗浄、フォーム洗浄、モールド洗浄、手指洗浄、樹液除去、油除去（油汚れの洗浄を含む）、脱脂（部品の脱脂及びエンジンの脱脂を含む）のような、多種多様な用途のために調剤することができる。
【００５３】
下記の非限定的実施例が本発明の様々な実施形態を更に説明する。
【実施例】
【００５４】
［実施例１］
本実施例において、エチルレブリネートグリセロールケタール（「ＥｔＬＧＫ」、式（１）中、Ｒ１及びＲ２がメチルであり、ａが２であり、ｂが０であり、Ｒ６が水素であり、Ｒ７がヒドロキシメチレンである）及びＥｔＬＰＫを特徴付け、様々な既知の溶剤、具体的にはエチレングリコールブチルエーテル（ＥＧＢＥ）、ジプロピレングリコールメチルエーテル（ＤＰＭ）、プロピレングリコールメチルエーテルアセテート（ＰＭＡ）、二塩基エステル類（ＤＢＥ）、ｄ−リモネン（ＤＬ）及び大豆メチルエステル類（ＳＭＥ）と比較した。  
【００５５】
種々のポリマーを用いた溶解度研究は、ケタール付加物（１）、具体的には（１ａ）の溶媒和化の有効性を示す。これらの実験では、０．５ｇの樹脂と４．５ｇの溶剤とを室温で２４時間撹拌した後に溶解度観察を行った。溶解度の評点は視覚観察に基づき１（完全に溶解性）から６（効果無し）までとした。
【００５６】
【表１】
2013539487.tif 000007
【００５７】
表１のデータは、ＥｔＬＰＫが、ＥｔＬＧＫより優れて且つ石油系溶剤であるエチレングリコールブチルエーテル（ＥＧＢＥ）、ジプロピレングリコールメチルエーテル（ＤＰＭ）、プロピレングリコールメチルエーテルアセテート（ＰＭＡ）及び二塩基エステル類（ＤＢＥ）と同様な性能で、種々の一般的なポリマーを溶解することを示す。ＥｔＬＧＫとＥｔＬＰＫの双方とも一般的なポリマーを溶解する能力において生物起源の溶剤である大豆メチルエステル類（ＳＭＥ）及びｄ−リモネン（ＤＬ）より著しく優れた。
【００５８】
ＥｔＬＧＫ及びＥｔＬＰＫの各々の気化熱及びモル体積から、ヒルデブランド溶解度パラメータを決定した。ＥｔＬＧＫ及びＥｔＬＰＫについてヒルデブランド数を決定し表２に示す。ＥｔＬＧＫの高い値は水酸基の存在を反映する。
【００５９】
【表２】
2013539487.tif 000008
【００６０】
表３は、ＥｔＬＧＫ、ＥｔＬＰＫ、エタノール、プロピレングリコールメチルエーテル（ＰＭ）及びエチレングリコールブチルエーテル（ＥＧＢＥ）の引火性を示す。表３は、消費者用及び施設用洗浄製品並びにある種のパーソナルケア製品及び自動車用アフターケア製品における総ＶＯＣ含量を制限する、カリフォルニア空気資源委員会（ＣＡＲＢ）により設立された低蒸気圧（ＬＶＰ）基準下でのこれらの化合物の状態も示す。
【００６１】
【表３】
2013539487.tif 000009
【００６２】
表３のデータは、ＥｔＬＧＫ及びＥｔＬＰＫが不燃性であり消費者製品に対するＣＡＲＢの規制による低蒸気圧免除の基準を満足する充分に高い沸点を有することを示す。エタノール及び一般的なグリコールエーテル類はＣＡＲＢのＬＶＰ免除基準を満足することができない。
【００６３】
表４に示すように、ＥｔＬＰＫ、ＥｔＬＧＫ及びＥｔＬＧＫ−アセテート（式（１）中、Ｒ１及びＲ２がメチルであり、ａが２であり、ｂが０であり、Ｒ６が水素であり、Ｒ７が−ＣＨ２ＯＣ(Ｏ)ＣＨ３である）の揮発性を２,２,４−トリメチル−１,３−ペンタンジオールモノイソブチレート（「ＴＥＸＡＮＯＬ」、イーストマン社からＴＥＸＡＮＯＬの商標で市販）に対して試験した。揮発度はオープン型のＴＧＡパン中１１０℃で測定した。
【００６４】
【表４】
2013539487.tif 000010
【００６５】
表４のデータは、ＥｔＬＧＫアセテートがＥｔＬＧＫよりほんの僅か揮発性（ＴＥＸＡＮＯＬに対する比揮発性が０．２０）であり、一方ＥｔＬＰＫはテキサノールより揮発性（ＴＥＸＡＮＯＬに対する比揮発性が１．５）であることを示す。
【００６６】
［実施例２］
ＥｔＬＧＫ及びＥｔＬＰＫを落書き除去製剤におけるＤＢＥの代替品として試験した。マサチューセッツ大学（ローエル）のＴＵＲＩ研究室によって、落書きを除去する能力について未希釈溶剤を比較した。各試験では、一組のステンレス鋼及び木材の試験片を、手持ち綿球を用いてＤａｙｅｔｅｋ Ｄａｙｅ Ｂｌａｃｋ速乾リトグラフインクでコーティングした；第二組のステンレス鋼及び木材の試験片を、バーンズ・グループ社のＢｏｗｍａｎ Ｄｉｓｔｒｉｂｕｔｉｏｎ Ｉｎｄｕｓｔｒｉａｌ Ｆｉｎｉｓｈ Ｇｌｏｓｓ Ｂｌａｃｋスプレー塗料Ｎｏ.２４７００でコーティングした。塗布したインク／塗料の乾燥のため、コーティングした試験片を数時間放置した。
【００６７】
第一の試験では、３個の試験片をガードナーＳｔｒａｉｇｈｔ Ｌｉｎｅ Ｗａｓｈａｂｉｌｉｔｙユニットに置いた。キンバリー・クラークＷｙｐａｌ補強ペーパータオルを洗浄ソリに取り付けて５〜７スプレーの除去組成物に浸した。各試験片に同じ洗浄除去溶剤（ＥｔＬＧＫ、ＥｔＬＰＫ、ＥｔＬＧＫとＥｔＬＰＫの５０：５０ブレンド、及びＤＢＥ）を７〜１０回吹き付けた。洗浄ユニットを２０サイクル稼働させた（約３３秒）。洗浄の最後で、視覚観察を行い、洗浄溶剤の各々について試験片を最良から最悪までランク付けした。結果を表５に示す。
【００６８】
【表５】
2013539487.tif 000011
【００６９】
スプレー塗料は、３０秒の手動洗浄を用いて、２種の汚染物質のうち、より容易に除去された。ステンレス鋼からのインクの除去について、両方のケタール溶剤は高位にランク付けされた。インクの除去について、両方の表面に対し、ＥｔＬＰＫは四種の溶剤の中で最も効果的であるとランク付けされた。可視試験によると、ＥｔＬＰＫが特にインクの除去に効果的であった。
【００７０】
第二の試験では、試験片を重量測定で判定したこと―試験片を洗浄の前に秤量して最初の重量を測定し、次いで洗浄後に再度秤量したこと―を除いて、第一の実験と同じ手順を用いた。表６は、ＥｔＬＧＫ、ＥｔＬＰＫ、ＥｔＬＧＫとＥｔＬＰＫの５０：５０ブレンド及びＤＢＥを用いた各試験片について、加えた汚れの量、残存量及び効率を示す。重量分析は、最後の「汚れの無い」重量の重量増加のため、木材試験片の両方の汚れについて結論できなかった；従って、ステンレス鋼の結果のみを表６に示す。
【００７１】
【表６】
2013539487.tif 000012
【００７２】
インクについてはＤＢＥが最高値の除去率を与え、一方ＥｔＬＰＫが塗料の除去について最高値を与えたが、両方の場合で標準偏差が充分に大きく、確かな結論は困難であった。
【００７３】
第三の試験を、試験片が完全に洗浄されるまでか又は表面から更なる汚染物質が除去されなくなったときまで（少なくとも４０サイクルの後にペータータオルの状態を見ることによって決定した）洗浄ユニットを稼働させたことを除いて、上記と同じ手順によって行った；総サイクル数を記録した。各溶剤についてのサイクル数を表７に示す。
【００７４】
【表７】
2013539487.tif 000013
【００７５】
この場合、ＥｔＬＰＫはステンレス鋼からのインク及び塗料の双方の洗浄に対して最小の総サイクル数を必要とした。ＤＢＥは木材に対して最高に機能したが、どの製品も木材表面から塗料の全てを除去しなかった―インク及び塗料は両方とも木材の木目に目で見える痕跡を残した。全体的に、ＥｔＬＰＫ及びＤＢＥは終点に達するのに同様なサイクル数を要求した。
【００７６】
［実施例３］
ＥｔＬＰＫを表８に示すＮＭＰ系塗料剥離剤Ａに調剤した。
【００７７】
【表８】
2013539487.tif 000014
【００７８】
表８の塗料剥離製剤Ａを、ＮＭＰ、二塩基エステル類及びエタノールアミンを含有する（具体的な量は不明）市販製品ＢのＺｉｎｓｓｅｒ Ｍａｇｉｃ Ｓｔｒｉｐ Ｃｉｔｒｕｓ−Ａｃｔｉｏｎ Ｇｅｌと比較した。これら塗料剥離製剤を、ＡＳＴＭ Ｄ６１８９に記載されたプロトコルを用いてアクリルコーティング、アルキドコーティング及びポリウレタンコーティングに対して試験した。試験結果を表９に示す。
【００７９】
【表９】
2013539487.tif 000015
【００８０】
表９のデータは、ほとんど全ての場合において、本発明の剥離製剤Ａが比較例の市販製品Ｂより優れていることを示す。
【００８１】
［実施例４］
表１０に示すように、ＥｔＬＰＫを塗料剥離製剤におけるＤＢＥ及び大豆メチルエステルのパウンド・フォー・パウンド代替品として調剤して、異なる成分及びレベルの妨害作用を取り除いた。Ｍｅｃｅｌｌｏｓｅ ９８６０に代わる増粘剤としてＭｅｔｈｏｃｅｌｌ ３１１を用いた。結果を表１１に示す。
【００８２】
【表１０】
2013539487.tif 000016
【００８３】
【表１１】
2013539487.tif 000017
【００８４】
ＥｔＬＰＫは一般的に調剤された塗料剥離系において大豆メチルエステルよりも良好な性能を示す。ＥｔＬＰＫのＤＢＥに対する比較は、ある場合では上回る結果を、ある場合では同等の結果を、２つの場合では劣った結果を示した。
【００８５】
［実施例５］
黒色紫外線硬化性印刷インク（Ｋｏｌｏｃｕｒｅシリーズ７５００Ｓｕｐｅｒ Ｄｅｎｓｅ Ｂｌａｃｋ ＵＶ硬化性印刷インク）をアルミニウムミル仕上げの下塗り鋼Ｑ−パネル（アセトン及びペーパータオルで清浄にした）上に１ミル（０．０２５ｍｍ）の引き延ばし棒で塗布して、Ｌｏｃｔｉｔｅ Ｚｅｔａ ７４０１ ＵＶチャンバー内にて４００Ｗのハロゲン化金属電球で１０分間硬化させた。そのアルミニウムパネルに比較例の溶剤製品（Ｓｏｙ−Ｓｏｌ ２３００）及びＥｔＬＰＫを刷毛で２インチ（５１ｍｍ）の縞状に塗布した。２．５時間後、ＥｔＬＰＫは２インチ（５１ｍｍ）のプラスチックペティナイフでコーティングを容易に除去し、一方Ｓｏｙ−Ｓｏｌは接触面積の１０％にわたるコーティングのみを除去した。同じ試験を鋼で被覆したパネルについて繰り返した。５時間後、ＥｔＬＰＫは接触面積の５０％のコーティングを除去し、一方Ｓｏｙ−Ｓｏｌは接触面積の０％のコーティングを除去した。
【００８６】
［実施例６］
１．３３グラムの未硬化黒色印刷インク（Ｌａｎｃｅｒグループ社のＥｘｃａｌｉｂｕｒ Ｄｉｒｅｃｔ Ｐｒｉｎｔ ５００ Ｂｌａｃｋ、加熱硬化製剤）の試料を３個の別々の２０ｍＬシンチレーションバイアル中に入れた。１０グラムのＥｔＬＰＫ、ＤＢＥ又はＳｏｙ−Ｓｏｌ ２３００溶剤組成物をそれぞれ個々のバイアルに加えた。バイアルに蓋をして溶解するまで機械的に振盪させた。全ての溶液が濁った黒色に変わった。ＥｔＬＰＫは６０分以内に試料を完全に溶解したが、６０分間の混合時間で、Ｓｏｙ−Ｓｏｌ ２３００を含有するバイアル中には１０％の試料が残り、ＤＢＥを含有するバイアル中には５０％が残った。
【００８７】
［実施例７］
ＥｔＬＰＫ、ｄ−リモネン、及びＳｔｅｐｏｓｏｌ ＳＢ−Ｗ（大豆メチルエステル）を、紫外線(ＵＶ)硬化インクを除去する能力で比較した。引き延ばし棒を用いて標準的なビニルフロアタイルにＫｏｌｏｒｃｕｒｅ ７５００(７５−１１２)Ｓｕｐｅｒ ＤｅｎｓｅＢｌａｃｋ ＵＶ硬化性印刷インクを１ミル（１．０２ｍｍ）の湿った被膜として塗布した。この被膜をＬｏｃｔｉｔｅ Ｚｅｔａ ７４０１中にてＵＶ光で３分間硬化させた。１６ｏｚの丸頭ハンマーの丸い側に貼り付けたチーズクロスに溶剤を浸み込ませた。このハンマーをモーターに取り付けて、ハンマーを３インチ（７．６２ｃｍ）の行程で前後に動かした。黒色インクを除去して白いタイルが見えるまで、往復摩擦行程の総数を数えた。結果を表１２に示す。
【００８８】
【表１２】
2013539487.tif 000018
【００８９】
結果は、ＵＶインクの除去においてＥｔＬＰＫが他の溶剤及びコントロールの水に対して有利であることを示す。
【００９０】
［実施例８］
コーキング材（Ｌｏｃｔｉｔｅ Ｐｏｌｙｓｅａｍｓｅａｌ Ａｌｌ Ｐｕｒｐｏｓｅ Ａｄｈｅｓｉｖｅ Ｃａｕｌｋ(ヘンケル社)）を４インチ×１インチ（１０．１６ｃｍ×２．５４ｃｍ）の鋼板に、ラテックス手袋を用いて接着剤を鋼板上にて手動で拭き、２４時間室温で硬化させることによって施した。次いで、コーティングした鋼板を９０重量％のＥｔＬＰＫと１０重量％のＴｏｍａｄｏｌ ２５−９界面活性剤との溶液中に、２８０ｒｐｍで回転させた撹拌棒を用いた一定の撹拌下で浸漬させた。コーティングした鋼板は、撹拌溶液に１、２、４及び８時間浸漬させた。各間隔で、各溶液から１枚の板を取り出して布で拭き、下記の表に記載するように、どのくらいの接着剤が除去されたかを見た。４５％のｄ−リモネン／４５％のＳｔｅｐｏｓｏｌ ＳＢ−Ｗ／１０％のＴｏｍａｄｏｌ ２５−９を用いた比較例も行った。結果を表１３に示す。
【００９１】
【表１３】
2013539487.tif 000019
【００９２】
結果は、ＥｔＬＰＫが接着コーキング材について全ての時間間隔でｄ−リモネン／大豆メチルエステル／Ｔｏｍａｄｏｌ溶液よりも良好に機能したことを示す。ｄ−リモネン／大豆メチルエステルでの８時間浸漬後の最終被膜は、軟化も層間剥離の兆候も示さなかった。
【００９３】
［実施例９］
接着剤（Ｌｉｑｕｉｄ Ｎａｉｌｓ,Ｓｍａｌｌ Ｐｒｏｊｅｃｔ Ｒｅｐａｉｒ Ａｄｈｅｓｉｖｅ(アクゾノーベル社)）を４インチ×１インチ（１０．１６ｃｍ×２．５４ｃｍ）の鋼板に、ラテックス手袋を用いて接着剤を鋼板上にて手動で拭き、２４時間室温で硬化させることによって施した。次いで、コーティングした鋼板を９０重量％のＥｔＬＰＫと１０重量％のＴｏｍａｄｏｌ ２５−９界面活性剤との溶液中に、２８０ｒｐｍで回転させた撹拌棒を用いた一定の撹拌下で浸漬させた。コーティングした鋼板は撹拌溶液中に１、２、４及び８時間浸漬させた。各間隔で、各溶液から１枚の板を取り出して布で拭き、下記の表に記載するように、どのくらいの接着剤が除去されたかを見た。４５％のｄ−リモネン／４５％のＳｔｅｐｏｓｏｌ ＳＢ−Ｗ／１０％のＴｏｍａｄｏｌ ２５−９を用いた比較例も行った。結果を表１４に示す。
【００９４】
【表１４】
2013539487.tif 000020
【００９５】
ＥｔＬＰＫは接着剤について全ての時間間隔でｄ−リモネン／大豆メチルエステル／Ｔｏｍａｄｏｌ溶液よりも良好に機能した。ｄ−リモネン／大豆メチルエステルでの８時間浸漬後の最終被膜は、極僅かな層間剥離の兆候を示したが、削った場合ですら、金属基材から除去するのが依然難しかった。
【００９６】
［実施例１０］
Ｌｏｃｔｉｔｅ(ヘンケル社)のＰｏｗｅｒＧｒａｂ万能構造用接着剤を４インチ×１インチ（１０．１６ｃｍ×２．５４ｃｍ）の鋼板に、ラテックス手袋を用いて接着剤を鋼板上にて手動で拭き、２４時間室温で硬化させることによって施した。次いで、コーティングした鋼板を９０重量％のＥｔＬＰＫと１０重量％のＴｏｍａｄｏｌ ２５−９界面活性剤との溶液中に、２８０ｒｐｍで回転させた撹拌棒を用いた一定の撹拌下で浸漬させた。コーティングした鋼板は撹拌溶液中に１、２、４及び８時間浸漬させた。各間隔で、各溶液から１枚の板を取り出して布で拭き、下記の表に記載するように、どのくらいの接着剤が除去されたかを見た。４５％のｄ−リモネン／４５％のＳｔｅｐｏｓｏｌ ＳＢ−Ｗ／１０％のＴｏｍａｄｏｌ ２５−９を用いた比較例も行った。結果を表１５に示す。
【００９７】
【表１５】
2013539487.tif 000021
【００９８】
ＥｔＬＰＫ／Ｔｏｍａｄｏｌ溶液はｄ−リモネン／大豆メチルエステル／Ｔｏｍａｄｏｌ溶液と同様に機能した。両方の場合で、接着剤は削り落としに充分な程軟化したがタオルでの拭き取りでは落ちなかった。
【００９９】
［実施例１１］
ＥｔＬＰＫとＳｔｅｐｓｏｌ ＳＢ−Ｗ(大豆メチルエステル)を、ワックスコーティングを除去する能力で比較した。ワックス（Ｌｕｎｄｍａｒｋ Ｗａｘ社のＡｌｌ−Ｗａｘフロアワックス）を顔料（Ｓｉｄ Ｒｉｃｈａｒｄｓｏｎ黒色顔料ＳＲ−６３０）と混合し、砂を用いて磨り潰して、黒色顔料を分散させた。着色したワックス溶液を引き延ばし棒で標準的なビニルフロアタイルに１、２及び３ミル（０．０２５、０．５５及び０．７６ｍｍ）の湿った被膜として塗布し、一晩乾燥させた。次いで１６ｏｚ（０．４５ｋｇ）の丸頭ハンマーの丸い側に貼り付けたチーズクロスに溶剤を浸み込ませた。このハンマーをモーターに取り付けて、ハンマーを３インチ（７．６ｃｍ）の行程で前後に動かした。黒色ワックスを除去して白いタイルが見えるまで、往復摩擦行程の総数を数えた。結果を表１６に示す。
【０１００】
【表１６】
2013539487.tif 000022
【０１０１】
関連した実施例では、ワックス（ＳＣ Ｊｏｈｎｓｏｎペーストワックス）を顔料（Ｓｉｄ Ｒｉｃｈａｒｄｓｏｎ黒色顔料ＳＲ−６３０）とバイアル中で舌圧子を用いて手で混合することによって混ぜた。着色したワックス溶液を、タオルを用いてタイルに均一な厚さで塗布し、一晩乾燥させた。１６ｏｚ（０．４５ｋｇ）の丸頭ハンマーの丸い側に貼り付けたチーズクロスに溶剤を浸み込ませた。このハンマーをモーターに取り付けて、ハンマーを３インチ（７．６ｃｍ）の行程で前後に動かした。黒色ワックスを除去して白いタイルが見えるまで、往復摩擦行程の総数を数えた。結果を表１７に示す。
【０１０２】
【表１７】
2013539487.tif 000023
【０１０３】
表１６及び１７の結果は、ＥｔＬＰＫがワックスの除去に有効であることを示す。
【０１０４】
［実施例１２］
ＥｔＬＰＫ、ｄ−リモネン、及びＳｔｅｐｏｓｏｌ ＳＢ−Ｗ（大豆メチルエステル）を用いて、パインタールピッチの除去を行った。Ｊａｓ Ｔｏｗｎｓｅｎｄ ａｎｄ Ｓｏｎ社から購入したパインタールピッチを８５℃まで加熱することにより融解させ、次いでスポンジブラシでガラスのスライドに塗布した。得られたコーティングスライドを一晩冷却した後、実験溶剤を含有するビーカー中に入れた。このスライドを９０分及び１８０分で取り出して、拭き取りの有り無しでの合計除去量により、ピッチの除去について評価した。結果を表１８に示す。
【０１０５】
【表１８】
2013539487.tif 000024
【０１０６】
ＬＰＫは１８０分後拭き取り有りでピッチを除去した。
【０１０７】
［実施例１３］
アスファルトシーラー（Ｓｅａｌｂｅｓｔ １００アスファルトシーラー）を４インチ×１インチ（１０．１６ｃｍ×２．５４ｃｍ）の板に、該シーラー中に該板を浸漬させ７０℃で２時間硬化させることによって施した。次いで、コーティングした板を９０重量％のＥｔＬＰＫと１０重量％のＴｏｍａｄｏｌ ２５−９界面活性剤との溶液中に、２８０ｒｐｍで回転させた撹拌棒を用いた一定の撹拌下で浸漬させた。コーティングした板は撹拌溶液中に１、２、４及び８時間浸漬させた。各間隔で、各溶液から１枚の板を取り出して布で拭き、どのくらいの接着剤が除去されたかを見た。結果を表１９に示す。
【０１０８】
【表１９】
2013539487.tif 000025
【０１０９】
ＥｔＬＰＫ−Ｔｏｍａｄｏｌ ２５−９溶液は８時間後ほぼ全てのアスファルトを除去した。
【０１１０】
［実施例１４］
ＥｔＬＰＫ及びＥｔＬＧＫを子供のプラスチック玩具からラベルを除去する能力について評価した。はがれ落ちる分のラベルを剥がすことによって、まずラベルを除去した。次いで、ラベルの残存する接着剤及び紙を有する領域を該ケタールに１分間浸した；次いで、その領域をタオルで拭き取り、性能を評価した。
【０１１１】
視覚観察は、ＥｔＬＰＫを溶剤として用いた場合、ラベル残留物を容易に且つ完全に除去したことを示した。多少黄色の着色が布きれにとれたが、プラスチック玩具に損傷はなかった。
【０１１２】
対照的に、視覚観察は、ＥｔＬＧＫを除去組成物として用いた場合、紙を除去したが接着剤残留物を除去しなかったことを示した。
【０１１３】
［実施例１５］
下記の表は、示した様々な用途用製剤の予測的実施例を示す。量は、製剤の総重量に基づく重量％（ｗｔ％）である。
【０１１４】
【表２０】
2013539487.tif 000026
【０１１５】
【表２１】
2013539487.tif 000027
【０１１６】
【表２２】
2013539487.tif 000028
【０１１７】
【表２３】
2013539487.tif 000029
【０１１８】
【表２４】
2013539487.tif 000030
【０１１９】
【表２５】
2013539487.tif 000031
【０１２０】
【表２６】
2013539487.tif 000032
【０１２１】
【表２７】
2013539487.tif 000033
【０１２２】
【表２８】
2013539487.tif 000034
【０１２３】
【表２９】
2013539487.tif 000035
【０１２４】
【表３０】
2013539487.tif 000036
【０１２５】
【表３１】
2013539487.tif 000037
【０１２６】
【表３２】
2013539487.tif 000038
【０１２７】
【表３３】
2013539487.tif 000039
【０１２８】
【表３４】
2013539487.tif 000040
【０１２９】
本明細書中で用いる専門用語は、特定の実施形態を説明する目的のためのみのものであり、限定することを意図しない。文脈上他に明確な指示がない限り、本明細書中で用いる単数形“ａ”、“ａｎ”及び“ｔｈｅ”は複数形までも含むことを意図する。更に、「含む」又は「包含する」（“ｃｏｍｐｒｉｓｅｓ”及び／若しくは“ｃｏｍｐｒｉｓｉｎｇ”又は“ｉｎｃｌｕｄｅｓ” 及び／若しくは“ｉｎｃｌｕｄｉｎｇ”）という用語が明細書中で用いられる場合、所定の特徴、領域、整数、工程、操作、元素、及び／又は成分の存在を明示するが、１以上の他の特徴、領域、整数、工程、操作、元素、成分、及び／若しくはそれらの群の存在又は追加を排除しない。同一の成分又は特性を対象とする全ての範囲の端点は、端点を含み、また独立に組み合わせられる。
【０１３０】
特に定義しない限り、本明細書中で用いる全ての用語（技術的用語及び科学的用語を含む）は、本発明が属する分野の当業者によって一般に理解されるのと同じ意味を有する。「塗料」という用語は、例えば、ラッカー、電着塗料、シェラック、上塗り、下塗り、色塗り等としても知られるあらゆる保護外部コーティングをも含む。「除去剤」という用語は、洗浄、部分洗浄及び剥離する組成物を含み、「除去」とは洗浄、部分洗浄及び剥離を含む。
【０１３１】
上述の方法によって作られた化合物は、ある実施形態では、１種以上の異性体を有する。異性体が存在できる場合、本発明は、立体異性体、配座異性体、及びシス、トランス異性体等のそれらの異性体；それらの単離した異性体；並びにそれらの混合物を形成する方法を具体化することを理解すべきである。
【０１３２】
化合物は標準的命名法を用いて記載する。例えば、示されたいずれの基によっても置換されていない位置は、示された通りの結合によって、又は水素原子によって満たされた価数を有することが理解される。２個の文字又は記号の間にないダッシュ（“−”）は、置換基に対する結合点を示すのに用いられる。例えば、−ＣＨＯはカルボニル基の炭素によって結合する。アルキル基は直鎖であっても分枝であってもよい。明細書の全体を通して、様々な二価基に対する言及がなされている。このような基は、同様に名付けられている一価基と同じであり、典型的には“エン”という接尾辞で示される。例えば、Ｃ１−Ｃ６アルキレン基はＣ１−Ｃ６アルキル基と同じ構造を有する二価連結基である。
【０１３３】
全ての引用した特許、特許出願及び他の参考文献の全体を参照により本明細書中に援用する。
【０１３４】
上記の様々な実施形態は、説明のためにのみ提示し、本明細書に添付する特許請求の範囲を限定するものと解釈すべきでない。本発明は、開示した又は列挙した要素のいずれかを適切に含むか、それからなるか、又はそれを実質的に含むことができる。従って、本明細書中で説明的に開示した本発明は、本明細書で具体的に開示しない要素無しで適切に実施することができる。本明細書中に説明し記載した例示的実施形態及び用途に従うことなく、且つ特許請求の範囲の真の精神及び範囲から逸脱することなく、様々な改良及び変更を行い得ることが理解されるであろう。
【国際調査報告】
2013539487.tif 000046
2013539487.tif 000047
2013539487.tif 000048